FR 2887481 A1 20061229 FR 0551709 A 20050622 La présente invention concerne un procédé de soudage, préférentiellement robotisé, avec torche TIG et métal d'apport sous forme d'un ou plusieurs fils fusibles. Il est connu des documents US-A-5512726 et DE-A-3542984, une configuration conventionnelle de torche TIG avec apport de fil fusible, dans laquelle l'amenée du fil fusible dans le bain de fusion est opérée de manière horizontale ou quasi-horizontale de manière à obtenir un transfert de métal fondu en gouttes depuis l'extrémité fusible du fil fondue par l'arc électrique et vers la zone de soudage, c'est-à-dire les pièces à souder ou soudo-braser ensemble. Ce type de configuration de torche présente des désavantages. En particulier, la seule force présente pour le transfert du métal vers la zone de soudage étant la gravité, le transfert de métal par gouttes engendre un aspect de cordon irrégulier, un risque de pollution de l'électrode non-fusible en tungstène par contact inopiné avec une (ou des) goutte de métal et des difficultés pour réaliser un travail en position, notamment dans les endroits exigus ou d'accès difficile. De plus, étant donné que lors de la mise en oeuvre d'un tel procédé, une certaine directivité est nécessaire pour orienter l'amené de fil dans l'axe du joint à souder, le sixième axe du robot portant la torche TIG est bloqué et ses degrés de liberté sont donc limités. Par ailleurs, il est connu qu'avec ce type de configuration, la productivité du procédé est affectée, notamment en termes vitesse de soudage et vitesse d'amenée de fil. Le problème qui se pose est alors d'améliorer les procédés de soudage robotisé TIG avec métal d'apport existant pour pouvoir effectuer des soudures à productivité élevée, notamment à une vitesse de soudage d'au moins 50 cm/min, et de bonne qualité, c'est-à-dire absence de projections, silicates et oxydes, de manière à faciliter la robotisation de ces procédés TIG avec métal d'apport et augmenter leurs performances. La solution de l'invention est un procédé de soudage à l'arc mettant en oeuvre une torche TIG munie d'une électrode non fusible et un fil d'apport fusible, l'extrémité dudit fil fusible étant progressivement fondue par un arc électrique généré entre l'électrode non fusible et au moins une pièce à souder de manière à réaliser un transfert de métal fondu depuis le fil vers ladite pièce et obtenir ainsi un joint de soudure, caractérisé en ce que l'amenée de fil fusible est opérée selon un angle inférieur à 50 par rapport à l'axe de l'électrode, et le transfert de métal vers le joint de soudure est opéré par pont liquide de manière à avoir un contact permanent entre le bain de métal en fusion formant le joint de soudure et l'extrémité du fil d'apport. Selon le cas, le procédé de l'invention peut comprendre l'une ou plusieurs des caractéristiques suivantes: - on soude ensemble plusieurs pièces métalliques. - l'amenée de fil fusible est opérée selon un angle entre 10 et 20 par rapport à l'axe de l'électrode. - on guide et maintien en permanence l'extrémité du fil fusible à une distance inférieure à 2 mm par rapport à l'extrémité de l'électrode en tungstène de la torche TIG, de préférence de l'ordre de 1 mm environ. - pendant le soudage, on opère une protection gazeuse du joint de soudure en cours de formation et de l'électrode en tungstène. - on opère une protection gazeuse avec un gaz choisi parmi l'argon, l'hélium, l'azote et les mélanges d'argon et d'hydrogène. - il est mis en oeuvre sur un bras de soudage robotisé portant une torche TIG à électrode non fusible et des moyens d'amenée de fil de soudage fusible ou en soudage manuel ou automatique. - il est mis en oeuvre pour souder ou braser une ou plusieurs pièces en acier, notamment en acier galvanisé ou zingué de l'aluminium, des aciers inoxydables ou d'autres matériaux métalliques. - l'intensité du courant alimentant la torche TIG est comprise entre 10 A et 500 A, et la tension est comprise entre 10 V et 20 V. - le fil a un diamètre compris entre 0.6 mm et 1.6 mm à une vitesse de fil allant jusqu'à 20 m/min. La solution de l'invention repose donc sur le fait de réaliser un transfert de métal fondu sous forme d'un pont liquide ou d'une veine de métal liquide entre le fil d'apport et la zone à souder de manière à obtenir un contact permanent entre le bain de métal en fusion et le métal d'apport. Dit autrement, selon l'invention, le transfert ne se fait pas goutte par goutte comme dans l'art antérieur mais selon un pont liquide de métal en fusion. Ce transfert par pont liquide peut être obtenu dans une plage de paramètres de vitesse d'amenée de fil large et élevée par rapport aux procédés TIG conventionnels. Ce type de transfert peut être difficilement obtenu par une configuration de torche conventionnelle car, dans une telle torche, le fil est dirigé d'une manière parallèle ou horizontal par rapport à la surface de la ou des pièces à souder et touche donc le bain de fusion sans transférer dans l'arc. De là, le procédé de l'invention est mis en oeuvre avec une torche avec fil fusible traversant la paroi de la buse selon un angle de moins de 50 , notamment la torche décrite dans le document EP-A-1459831. En effet, dans une telle torche, l'amenée de fil, qui est intégrée à la torche, se fait selon un angle de l'ordre de généralement 10 à 20 , par exemple de l'ordre de 15 , par rapport à l'axe de l'électrode non fusible et ce, en maintenant une distance faible entre l'extrémité du fil et l'extrémité du cône de l'électrode en tungstène, par exemple environ l mm ou au diamètre de fil d'apport. La configuration d'une telle torche permet la mise en oeuvre du procédé de transfert de métal par pont liquide en soudage robotique, automatique et manuel. Une variante de l'application peut être une configuration de torche avec deux amenées de fils situées en faces opposées et perpendiculaires au plan de joint. Ceci permet d'effectuer des applications de rechargement ou être appliquer à la réalisation de cordons très larges, car cela permet d'accroître la tolérance au jeu entre les pièces à souder. Le transfert par pont liquide selon l'invention présente les avantages suivants: - un point d'impact en dessous de l'arc, ce qui facilite le positionnement de la torche. - un transfert ininterrompu de métal bien dirigé dans le bain. - un aspect esthétique du cordon de soudage de haute qualité. - une présence constante d'une force de transfert par tension de surface facilite le travail en position. - une facilité de réglage du paramètre de vitesse fil puisqu'un surplus de fil peut être absorbé dans le bain. - une réalisation de cordons de soudage multi-directionnels sans changement d'orientation du fil au niveau de la torche TIG. - le fil traverse les zones les plus chaudes de l'arc, ce qui a un effet de préchauffage sur le fil et implique un rendement et une vitesse accrues. Ce phénomène s'apparente au procédé fil chaud , décrit par USA-2791673 où le préchauffage est réalisé par effet joule dans le métal d'apport. Cependant, selon l'invention, l'énergie de préchauffage est apportée directement par l'arc électrique et non par une source énergétique différente comme dans le procédé fil chaud . - après soudage, à l'extinction de l'arc, le fil est taillé en pointe, ce qui facilite la fusion du fil à la réalisation d'un nouveau cordon. - une possibilité de réaliser des synergies de soudage, comme pour le procédé de soudage MIG/MAG. La vitesse de fil préférée est donnée en fonction des différents paramètres choisis par l'opérateur: matière à assembler, nature et diamètre du fil d'apport, intensité, gaz de protection, vitesse de soudage.... L'invention va être mieux comprise grâce aux explications données ciaprès avec références aux figures illustratives annexées. La Figure 1 illustre ce que l'on entend par transfert par pont liquide , à savoir un passage ininterrompu du métal d'apport 1 fondu dans l'arc entre le l'extrémité du fil d'apport 1 et le bain de métal en fusion 2 par le biais d'une veine ou pont de métal liquide 3 en fusion. La figure 2 illustre la fréquence des gouttes en fonction de la vitesse de fil pour une intensité de 200 A, une vitesse de soudage de 2 m/min et un fil de CuSi3 de 1 mm de diamètre. Dans le domaine du transfert par gouttes l'augmentation de la vitesse de fil entraîne l'augmentation de la fréquence de goutte jusqu'à apparence d'un seuil de passage en transfert par veine liquide à fréquence de goutte égal nul. Le Tableau ci-dessous donne des exemple de paramètres de soudage à adopter pour mettre en oeuvre le procédé de l'invention dans le cas d'une vitesse de soudage (Vs) entre 100 et 200 cm/min et pour un angle de fil de l'ordre de 15 et une distance électrode/fil d'environ 1 mm. Tableau Matériau soudé Epaisseur Gaz Fil U I Vf mini Vf max vs configu (en mm) [V] [A] (m/min) (m/min) (m/min) ration Acier carbone 2 Arcal N70A 11 160 1 1. 6 1 Angle 01 extérieur Acier au 1 Arcal CuSi3 13 200 5.8 7 2 Clin carbone 10 01 galvanisé(10gm) Inox 304L 2 Arcal 308 14.5 210 4.8 5.6 1.5 Clin 0 1. 2 Acier au 1 Arcal CuAI8 14 180 5.5 6.8 1.75 Clin carbone 1 01 galvanisé (10 m) Acier au 1 Arcal CuSi3 13 150 3.2 3.8 1 Ligne de carbone 10 01 fusion ARCALTM 10 est un gaz contenant de l'argon additionné de 2, 5% en volume d'hydrogène, et ARCALTM 1 est un gaz contenant de l'argon pur; ces gaz sont commercialisés par L'Air Liquide. Les vitesse de fil minimale (Vf mini) et maximale (Vf maxi) sont celles à appliquer pour atteindre le transfert par pont liquide. En dessous de ces vitesses, on obtient un transfert par gouttes, alors qu'au dessus, on obtient des perturbations du procédé. Les deux modes de transfert peuvent être obtenus sur tout type de matériau et sur différents configurations de joint: bout à bout, à clin, angle et bords tombés. En outre, afin de valider le procédé de l'invention, des test de durée de vie de l'électrode en tungstène ont été réalisés. Ce test de durée de vie de l'électrode a été fait sur des supports d'acier galvanisé de 20 pm d'abord sans métal d'apport. On a pu réaliser 240 cordons de 1 m de longueur avec 240 amorçages et une durée totale de 240 min ont été soudés sans changement d'électrode. Après ces 240 cordons, l'électrode présente à sa partie terminale des nodules de tungstène ne perturbant en rien l'amorçage de l'arc. Le test a été répété dans les mêmes conditions mais avec métal d'apport conformément à la présente invention. Dans ce cas, 270 amorçages ont pu être réalisés. On a même constaté un effet protecteur du métal d'apport contre la pollution de l'électrode par des vapeurs de zinc. Ce test montre l'efficacité du procédé de l'invention puisqu'il permet d'augmenter de près de 10% le nombre d'amorçages réalisables avec une même électrode et avec fil d'apport. Revendications 1. Procédé de soudage à l'arc mettant en oeuvre une torche TIG munie d'une électrode non fusible et un fil d'apport fusible, l'extrémité dudit fil fusible étant progressivement fondue par un arc électrique généré entre l'électrode non fusible et au moins une pièce à souder de manière à réaliser un transfert de métal fondu depuis le fil vers ladite pièce et obtenir ainsi un joint de soudure, caractérisé en ce que -l'amenée de fil fusible est opérée selon un angle inférieur à 50 par rapport à l'axe de l'électrode, et - le transfert de métal vers le joint de soudure est opéré par pont liquide de manière à avoir un contact permanent entre le bain de métal en fusion formant le joint de soudure et l'extrémité du fil d'apport. 2. Procédé selon la revendication 1, caractérisé en ce qu'on soude ensemble plusieurs pièces métalliques. 3. Procédé selon l'une des revendications 1 ou 2, caractérisé en ce que l'amenée de fil fusible est opérée selon un angle entre 10 et 20 par rapport à l'axe de l'électrode. 4. Procédé selon l'une des revendications 1 à 3, caractérisé en ce qu'on guide et maintien en permanence l'extrémité du fil fusible à une distance inférieure à 2 mm par rapport à l'extrémité de l'électrode en tungstène de la torche TIG, de préférence de l'ordre de 1 mm environ. 5. Procédé selon l'une des revendications 1 à 4, caractérisé en ce que, pendant le soudage, on opère une protection gazeuse du joint de soudure en cours de formation et de l'électrode en tungstène. 6. Procédé selon l'une des revendications 1 à 5, caractérisé en ce qu'on opère une protection gazeuse avec un gaz choisi parmi l'argon, l'hélium, l'azote et les mélanges d'argon et d'hydrogène. 7. Procédé selon l'une des revendications 1 à 6, caractérisé en ce qu'il est mis en oeuvre sur un bras de soudage robotisé portant une torche TIG à électrode non fusible et des moyens d'amenée de fil de soudage fusible ou en soudage manuel ou automatique. 8. Procédé selon l'une des revendications 1 à 7, caractérisé en ce qu'il est mis en oeuvre pour souder ou braser une ou plusieurs pièces en acier, notamment en acier galvanisé ou zingué de l'aluminium, des aciers inoxydables ou d'autres matériaux métalliques. 9. Procédé selon l'une des revendications 1 à 8, caractérisé en ce que l'intensité du courant alimentant la torche TIG est comprise entre 10 A et 500 A, et la tension est comprise entre 10 V et 20 V. 10. Procédé selon l'une des revendications 1 à 9, caractérisé en ce que le fil a un diamètre compris entre 0.6 mm et 1.6 mm à une vitesse de fil allant jusqu'à m/min.